(57)【要約】【課題】  マグネシウム基材からなる部品の耐食性、耐摩耗性及び耐衝撃性を向上するだけでなく、環境負荷が低く、マグネシウム基材に対する溶射皮膜の密着性が高く、かつ手間やコストを抑えることもでき、さらには溶射皮膜を厚く形成することもできるマグネシウム基材の表面処理方法を提供する。【解決手段】  マグネシウム基材１にプラズマ電解酸化処理を施すことにより、マグネシウム基材１の表面にセラミックス皮膜２を形成するセラミックス皮膜形成工程と、セラミックス皮膜形成工程で形成されたセラミックス皮膜２に溶射材料を成膜することにより、セラミックス皮膜２の表面に溶射皮膜３を形成する溶射皮膜形成工程とを経て、マグネシウム基材１に表面処理を施す。セラミックス皮膜２の膜厚は、通常、５〜５０μｍとされる。溶射皮膜３は、その膜厚が５０μｍから５ｍｍまでの広い範囲で形成することが可能である。【選択図】図１
2014162972.tif 000002
【特許請求の範囲】
【請求項１】
マグネシウム又はマグネシウム合金からなるマグネシウム基材にプラズマ電解酸化処理を施すことにより、マグネシウム基材の表面にセラミックス皮膜を形成するセラミックス皮膜形成工程と、
セラミックス皮膜形成工程で形成されたセラミックス皮膜に溶射材料を成膜することにより、セラミックス皮膜の表面に溶射皮膜を形成する溶射皮膜形成工程と
を経ることを特徴とするマグネシウム基材の表面処理方法。
【請求項２】
セラミックス皮膜形成工程で形成するセラミックス皮膜の膜厚が５〜５０μｍである請求項１記載のマグネシウム基材の表面処理方法。
【請求項３】
セラミックス皮膜形成工程で形成するセラミックス皮膜の表面粗さがＲａ０．５〜５．０μｍである請求項１又は２記載のマグネシウム基材の表面処理方法。
【請求項４】
溶射皮膜形成工程で形成する溶射皮膜の膜厚が５０μｍ〜５ｍｍである請求項１〜３いずれか記載のマグネシウム基材の表面処理方法。
【請求項５】
溶射皮膜形成工程における溶射が、溶線式フレーム溶射、粉末式フレーム溶射、溶棒式フレーム溶射、高速フレーム溶射、爆発溶射、アーク溶射、大気圧プラズマ溶射、コールドスプレー又はウォームスプレーである請求項１〜４いずれか記載のマグネシウム基材の表面処理方法。
【発明の詳細な説明】
【技術分野】
【０００１】
本発明は、マグネシウム基材の表面に溶射皮膜を形成することにより、マグネシウム基材からなる部品の耐食性、耐摩耗性又は耐衝撃性などを向上するマグネシウム基材の表面処理方法に関する。
【背景技術】
【０００２】
マグネシウム基材（マグネシウム又はマグネシウム合金のこと。以下同じ。）は、軽量であるにもかかわらず比強度が高いため、近年、自動車若しくは航空機の部品又は携帯電話の筺体など、軽量化に対する要求の強い部品に採用されることが多くなってきている。ただし、マグネシウム基材は、そのままでは耐食性や耐摩耗性に劣るため、上記の部品などとして採用する場合には、それに表面処理を施して皮膜を形成することが一般的となっている。マグネシウム基材に対する表面処理方法としては、陽極酸化処理、めっき処理又は化成処理などが例示される。しかし、陽極酸化処理及び化成処理は、マグネシウム基材に形成される皮膜の強度が劣るという欠点がある。また、めっき処理は、環境負荷が高いという欠点がある。
【０００３】
このような実状に鑑みてか、これまでには、マグネシウム基材に対する表面処理を溶射により行う技術が提案されている。例えば、特許文献１には、マグネシウム基材の表面に錫又は錫基合金を溶射する技術が記載されている。これにより、環境負荷を抑えながらも、マグネシウム基材からなる部品の耐食性や耐摩耗性を向上させることが可能になるとされている。しかし、マグネシウム基材に対して直接的に溶射を行うと、マグネシウム基材の表面に不安定なマグネシウム酸化物が形成されてしまい、溶射皮膜とマグネシウム基材との密着性が低くなって、溶射皮膜が剥離するおそれがある。
【０００４】
また、粗面化したマグネシウム基材の表面に対して塗膜を形成する技術も提案されている。例えば、特許文献２には、ショットブラスト処理などの粗面化処理によって粗面化したマグネシウム基材の表面に化成処理又は陽極酸化処理を行った後、塗膜を形成する技術が記載されている。これにより、マグネシウム基材からなる部品の耐食性や耐摩耗性を向上させるとともに、マグネシウム基材に対する塗膜の密着性を高めることも可能になるとされている。しかし、この方法は、粗面化処理を行った後、化成処理又は陽極酸化処理を行ってさらに塗膜を形成するという多数の工程を経るため、手間やコストが増大するおそれがある。
【０００５】
ところで、特許文献３には、アルミニウム又はアルミニウム合金を含有する金属物品の表面に保護皮膜を形成する方法であって、該金属物品に陽極酸化処理を行うことにより、該金属物品の表面に第一保護皮膜を形成した後、その第一保護皮膜に第二保護皮膜を形成する技術が記載されている。同文献には、陽極酸化処理をプラズマ電解酸化処理とすることや、第二保護皮膜を、金属やサーメットなどを溶射することによって形成することについても記載されている。しかし、同文献には、マグネシウム基材に対する表面処理については何ら記載されていない。
【先行技術文献】
【特許文献】
【０００６】
【特許文献１】特開２００５−３５０７３０号公報
【特許文献２】特開２００１−１９２８５４号公報
【特許文献３】特表２００８−５１８０９６号公報
【発明の概要】
【発明が解決しようとする課題】
【０００７】
本発明は、上記課題を解決するために為されたものであり、マグネシウム基材の表面に溶射皮膜を形成することにより、マグネシウム基材からなる部品の耐食性、耐摩耗性及び耐衝撃性を向上するマグネシウム基材の表面処理方法であって、環境負荷が低く、マグネシウム基材に対する溶射皮膜の密着性が高く、かつ手間やコストを抑えることもできる方法を提供するものである。また、溶射皮膜を厚く形成（厚膜形成）することもできるマグネシウム基材の表面処理方法を提供することも本発明の目的である。
【課題を解決するための手段】
【０００８】
上記課題は、
マグネシウム又はマグネシウム合金からなるマグネシウム基材にプラズマ電解酸化（ＰＥＯ）処理を施すことにより、マグネシウム基材の表面にセラミックス皮膜を形成するセラミックス皮膜形成工程と、
セラミックス皮膜形成工程で形成されたセラミックス皮膜に溶射材料を成膜することにより、セラミックス皮膜の表面に溶射皮膜を形成する溶射皮膜形成工程と
を経ることを特徴とするマグネシウム基材の表面処理方法
を提供することによって解決される。
【０００９】
このように、マグネシウム基材にプラズマ電解酸化処理を行うことにより、マグネシウム基材の表面に強固で安定な酸化皮膜（セラミックス皮膜）を形成することが可能になる。マグネシウム基材の表面は、このセラミックス皮膜によって粗面化されるため、溶射皮膜形成工程によって形成される溶射皮膜の密着性を高めることが可能になる。マグネシウム基材からなる部品は、溶射皮膜によって、耐摩耗性、耐食性又は耐衝撃性が向上するなど、その付加価値が高まる。また、本発明によるマグネシウム基材の表面処理方法は、めっき処理などのように有害物質を生じないため、環境負荷を殆ど無くすことも可能である。
【００１０】
本発明のマグネシウム基材の表面処理方法において、セラミックス皮膜形成工程で形成するセラミックス皮膜の膜厚は、特に限定されない。しかし、セラミックス皮膜を薄くしすぎると、セラミックス皮膜の表面が粗くなりにくく、セラミックス皮膜の表面に対する溶射皮膜の密着性を高くすることが困難になるおそれがある。セラミックス皮膜は、その膜厚が薄くなるにつれてその表面粗さが小さくなる傾向にあるからである。このため、セラミックス皮膜の膜厚は、通常、５μｍ以上とされる。セラミックス皮膜の膜厚は、１０μｍ以上であると好ましく、１５μｍ以上であるとより好ましい。一方、セラミックス皮膜を厚くしすぎると、セラミックス皮膜の内部に大きな気孔が形成されやすくなり、セラミックス皮膜の強度が低下するおそれがある。このため、セラミックス皮膜の膜厚は、通常、５０μｍ以下とされる。セラミックス皮膜の膜厚は、４０μｍ以下であると好ましく、３０μｍ以下であるとより好ましい。
【００１１】
また、本発明のマグネシウム基材の表面処理方法において、セラミックス皮膜形成工程で形成するセラミックス皮膜の表面を滑らかにしすぎると、セラミックス皮膜に対する溶射皮膜の密着性が低下するおそれがある。このため、セラミックス皮膜の表面粗さは、通常、Ｒａ０．５μｍ以上とされる。セラミックス皮膜の表面粗さは、Ｒａ０．８μｍ以上であると好ましく、Ｒａ１．４μｍ以上であるとより好ましく、Ｒａ２．０μｍ以上であるとさらに好ましい。一方、セラミックス皮膜の表面粗さに特に上限はないが、通常、Ｒａ５．０μｍ以下、好ましくはＲａ３．２μｍ以下とされる。
【００１２】
さらにまた、本発明のマグネシウム基材の表面処理方法において、溶射皮膜形成工程で形成する溶射皮膜の膜厚は、マグネシウム基材の用途や、溶射材料の種類などによって異なり、特に限定されない。本発明のマグネシウム基材の表面処理方法では、広い範囲の膜厚に対応可能である。具体的には、５０μｍ程度の薄い溶射皮膜を形成することも可能であるし、５ｍｍ程度の厚い溶射皮膜を形成（厚膜形成）することも可能である。
【００１３】
そして、本発明のマグネシウム基材の表面処理方法において、溶射皮膜形成工程における溶射の方法は特に限定されない。溶射の方法としては、フレーム溶射、高速フレーム溶射（ＨＶＯＦ）、爆発溶射（Ｄガン）、電気式溶射、コールドスプレー又はウォームスプレーなどが例示される。このうちフレーム溶射は、溶線式フレーム溶射と粉末式フレーム溶射と溶棒式フレーム溶射とに分類される。また、電気式溶射は、アーク溶射とプラズマ溶射と線爆溶射とに分類され、このうちプラズマ溶射は、さらに減圧プラズマ式溶射と大気プラズマ式溶射と水プラズマ式溶射とに分類される。
【発明の効果】
【００１４】
以上のように、本発明によって、マグネシウム基材の表面に溶射皮膜を形成することにより、マグネシウム基材からなる部品の耐食性、耐摩耗性及び耐衝撃性を向上するマグネシウム基材の表面処理方法であって、環境負荷が低く、マグネシウム基材に対する溶射皮膜の密着性が高く、かつ手間やコストを抑えることもできる方法を提供することが可能になる。また、溶射皮膜を厚く形成することもできるマグネシウム基材の表面処理方法を提供することも可能になる。
【図面の簡単な説明】
【００１５】
【図１】本発明の表面処理方法によって表面処理を施したマグネシウム基材を示した断面図である。
【発明を実施するための形態】
【００１６】
１．本発明の表面処理方法の概要
以下、本発明のマグネシウム基材の表面処理方法の好適な実施態様について、図面を用いてより具体的に説明する。図１は、本発明の表面処理方法によって表面処理を施したマグネシウム基材１を示した断面図である。本発明のマグネシウム基材の表面処理方法は、図１に示すように、マグネシウム基材１の表面にセラミックス皮膜２（第一層）を形成するセラミックス皮膜形成工程と、セラミックス皮膜２の表面に溶射皮膜３（第二層）を形成する溶射皮膜形成工程とを経るものとなっている。セラミックス皮膜形成工程において、セラミックス皮膜２は、マグネシウム基材１にプラズマ電解酸化処理を施すことにより形成され、溶射皮膜形成工程において、溶射皮膜３は、セラミックス皮膜形成工程で形成されたセラミックス皮膜２に溶射材料を成膜することにより形成される。本実施態様のマグネシウム基材１の表面処理方法においては、セラミックス皮膜形成工程の前処理として、マグネシウム基材１を洗浄する洗浄工程を設けている。
【００１７】
また、本発明のマグネシウム基材１の表面処理方法において、マグネシウム基材１としては、マグネシウムのほか、マグネシウムを主成分とするマグネシウム合金が用いられる。マグネシウム合金としては、マグネシウムとアルミニウム及び亜鉛との合金（ＡＺ合金）が一般的である。本実施態様のマグネシウム基材１の表面処理方法においては、アルミニウムを３％添加するとともに亜鉛を１％添加したＡＺ３１合金（後述する実施例１）又はアルミニウムを９％添加するとともに亜鉛を１％添加したＡＺ９１合金（後述する実施例２）をマグネシウム基材１として用いている。ＡＺ３１合金は、塑性加工をしやすく、主に圧延や押出加工により成形される。以下、本実施態様のマグネシウム基材１の表面処理方法について、工程ごとに説明する。
【００１８】
２．洗浄工程
洗浄工程は、マグネシウム基材１の表面に付着した油分などの汚れを取り除く工程である。これにより、続くセラミックス皮膜形成工程において、マグネシウム基材１の表面にセラミックス皮膜２を均一に形成することが可能になり、その結果、さらに続く溶射皮膜形成工程において、マグネシウム基材１（正確にはセラミックス皮膜２）に対する密着性が高い状態で溶射皮膜３を形成することが可能になる。洗浄工程は、マグネシウム基材１の表面を洗浄できるのであればその具体的方法は特に限定されないが、通常、メタノールやアセトンなどの有機溶剤でマグネシウム基材１の表面を洗浄することにより行われる。
【００１９】
３．セラミックス皮膜形成工程
洗浄工程を終えると、マグネシウム基材１にプラズマ電解酸化処理を施すことにより、セラミックス皮膜形成工程を行う。プラズマ電解酸化処理は、炭酸塩などを含む電解溶液中にマグネシウム基材１を浸漬し、マグネシウム基材１を陽極として高電圧を印加することにより行われる。これにより、マグネシウム基材１がプラズマ放電状態となり、マグネシウム基材１の表面に高硬度（ビッカース硬さ（Ｈｖ）で２００〜５００程度）のセラミックス皮膜２が形成される。セラミックス皮膜２は、その表面粗さがＲａ０．８〜３．２μｍ程度と粗面化されるため、十分なアンカー効果が期待できる。すなわち、続く溶射皮膜形成工程において、セラミックス皮膜２の表面に、溶射皮膜３を強固にかつ安定して形成することができる。
【００２０】
セラミックス皮膜２の膜厚は、上述した通り、セラミックス皮膜２の表面粗さなどを考慮して、通常、５〜５０μｍ（好ましくは１０〜４０μｍ）の範囲とされる。本実施態様のマグネシウム基材１の表面処理方法において、セラミックス皮膜２の膜厚は、約２０μｍとなっている。セラミックス皮膜２の膜厚や、ビッカース硬さ（Ｈｖ）や、表面粗さ（Ｒａ）は、プラズマ電解酸化処理を行う電圧や周波数や処理時間などの条件を変化させることで、調節することができる。
【００２１】
４．溶射皮膜形成工程
セラミックス皮膜形成工程を終えると、セラミックス皮膜２に溶射材料を成膜することにより、溶射皮膜形成工程を行う。これにより、マグネシウム基材１からなる部品の耐食性や耐摩耗性や耐衝撃性を向上するなど、マグネシウム基材１からなる部品の付加価値を高めることが可能になる。
【００２２】
溶射皮膜形成工程において、セラミックス皮膜２に溶射する材料は、その施工方法や、マグネシウム基材１からなる部品の用途などに応じて適宜決定される。溶射材料としては、金属、セラミックス又はサーメットなどが例示される。このうち、金属としては、Ｆｅ系金属、Ａｌ系金属、Ｚｎ、Ｃｕ、Ｎｉ基合金又はＣｏ基合金などが例示される。また、セラミックスとしては、Ａｌ２Ｏ３、Ａｌ２Ｏ３−ＴｉＯ２、Ｃｒ２Ｏ３、Ｃｒ２Ｏ３−ＳｉＯ２、ＴｉＯ２、Ｙ２Ｏ３又はＺｒＯ２などが例示される。さらに、サーメットとしては、ＷＣ−Ｃｏ、ＷＣ−ＣｏＣｒ、ＷＣ−ＣｒＣ−Ｎｉ、ＷＣ−ハステロイ、ＣｒＣ又はＣｒＣ−ＮｉＣｒなどが例示される。本実施態様のマグネシウム基材１の表面処理方法においては、Ｃｒ２Ｏ３−ＳｉＯ２系セラミックス（後述する実施例１）又はＷＣ−ＣｏＣｒ系サーメット（後述する実施例２）を溶射材料として使用した。
【００２３】
また、溶射方法としては、上述した通り、フレーム溶射、高速フレーム溶射（ＨＶＯＦ）、爆発溶射（Ｄガン）、電気式溶射、コールドスプレー又はウォームスプレーなど、各種の溶射方法が採用される。本実施態様のマグネシウム基材１の表面処理方法においては、大気圧プラズマ溶射（後述する実施例１）又は高速フレーム溶射（後述する実施例２）によって溶射材料を成膜した。溶射皮膜２の膜厚は、上述した通り、特に限定されない。溶射皮膜２は、厚膜形成することも可能である。本実施態様のマグネシウム基材１の表面処理方法においては、溶射皮膜２の膜厚を５００μｍ（後述する実施例１）又は３００μｍ（後述する実施例２）とした。溶射皮膜形成工程を終えると、本実施態様のマグネシウム基材１の表面処理方法は終了する。
【００２４】
５．実験
本発明のマグネシウム基材の表面処理方法により形成された溶射皮膜の性質を調べるため、本発明の方法により作製した２つの試料（下記の実施例１及び実施例２の試料）を用意し、それぞれの試料における溶射皮膜の皮膜気孔率、皮膜断面硬さ（Ｈｖ）及び皮膜界面破断応力を測定した。また、比較のため、他の方法により作製した２つの試料（下記の比較例１及び比較例２の試料）を用意し、それぞれの試料における溶射皮膜の皮膜気孔率、皮膜断面硬さ（Ｈｖ）及び皮膜界面破断応力を測定した。実施例１，２及び比較例１，２の試料の詳細は、以下のとおりである。
【００２５】
・実施例１
実施例１の試料は、５０ｍｍ角で厚さ５ｍｍのＡＺ３１合金からなるマグネシウム基材をメタノールによって洗浄し、プラズマ電解酸化処理によって膜厚２０μｍのセラミックス皮膜を形成した後、Ｃｒ２Ｏ３−ＳｉＯ２系セラミックスからなる溶射材料をプラズマ溶射して約５００μｍの膜厚の溶射皮膜を形成したものである。
【００２６】
・実施例２
実施例２の試料は、５０ｍｍ角で厚さ５ｍｍのＡＺ９１合金からなるマグネシウム基材をメタノールによって洗浄し、プラズマ電解酸化処理によって膜厚２０μｍのセラミックス皮膜を形成した後、ＷＣ−ＣｏＣｒ系サーメットからなる溶射材料を高速フレーム溶射して約３００μｍの膜厚の溶射皮膜を形成したものである。
【００２７】
・比較例１
比較例１の試料は、マグネシウム基材の代わりに５０ｍｍ角で厚さ５ｍｍのＳＳ４００材からなる鋼材を用いたものである。比較例１の試料は、この鋼材をアセトンによって洗浄し、さらに前処理としてブラスト処理（ＡＲ＃３６）を行った後、実施例１の試料と同様に、Ｃｒ２Ｏ３−ＳｉＯ２系セラミックスからなる溶射材料をプラズマ溶射して約５００μｍの膜厚の溶射皮膜を形成したものである。
【００２８】
・比較例２
比較例２の試料も、比較例１の試料と同様、マグネシウム基材の代わりに５０ｍｍ角で厚さ５ｍｍのＳＳ４００材からなる鋼材を用いたものである。比較例２の試料は、この鋼材をアセトンによって洗浄し、さらに前処理としてブラスト処理（ＡＲ＃３６）を行った後、実施例２の試料と同様に、ＷＣ−ＣｏＣｒ系サーメットからなる溶射材料を高速フレーム溶射して約３００μｍの膜厚の溶射皮膜を形成したものである。
【００２９】
下記表１に、実施例１，２及び比較例１，２のそれぞれの試料について測定した皮膜気孔率、皮膜断面硬さ（Ｈｖ）及び皮膜密着力を示す。
【表１】
2014162972.tif 000003
【００３０】
上記表１を見ると、実施例１の試料の皮膜気孔率、皮膜断面硬さ（Ｈｖ）及び皮膜密着力は、それに対応する比較例１の試料と同等の値となっていることが分かる。また、実施例２の試料の皮膜気孔率、皮膜断面硬さ（Ｈｖ）及び皮膜密着力も、それに対応する比較例２の試料と同等の値となっていることが分かる。すなわち、本発明の表面処理方法によりマグネシウム基材に形成された溶射皮膜は、ＳＳ４００材に形成された溶射皮膜と同等の基礎特性を有することが分かった。
【００３１】
加えて、本発明の表面処理方法によりマグネシウム基材に形成された溶射皮膜は、剥離も生じなかった。これは、プラズマ電解酸化処理によってマグネシウム基材の表面に安定なセラミックス皮膜が強固に形成されるとともに、該セラミックス皮膜によってマグネシウム基材の表面が十分に粗面化されることによって、溶射皮膜が強固に形成されたためである。以上のことから、マグネシウム基材に対して溶射皮膜を強固かつ安定して形成するためには、プラズマ電解処理によってマグネシウム基材の表面にセラミックス皮膜を形成することが非常に有効であることが分かった。
【符号の説明】
【００３２】
１  マグネシウム基材
２  セラミックス皮膜
３  溶射皮膜
【図１】
2014162972.tif 000004